(57)【特許請求の範囲】
【請求項１】
下記の条件（１）〜（３）に従う、人工皮膚。
（１）人工皮膚の表面を形成するウレタン系高分子を主成分とする、内部に着色剤層を伴わない皮膜と、ウレタン系高分子を主成分として人工皮膚の内部を形成する、人間の皮膚に似せた色彩を有する擬似肉質部分とが積層されてなる。
（２）人工皮膚の内部反射が、光ファイバーによるキセノンランプ光の半径３．９mmのリング状の照射部と、当該リングの中心に位置する半径１．０mmの受光部からなるアタッチメントを有する測定機において、測定前に、厚さ４mmの半透明アクリル製の板の下に標準白色版をおいたもの（１００％）とブラックボックス（０％）にて校正を行った後、前記アタッチメントを人工皮膚に接触させて、前記照射部よる光照射を行った際に前記受光部にて受けた光をＬａｂ値に直して得られるＬ値（明度項）として、４０〜９０の範囲内に相当する。
（３）肌色着色用顔料を、上記疑似肉質部分の重量に対して、概ね０．１〜１．０重量％の範囲にて配合する。
【請求項２】
前記人工皮膚において、さらに、当該人工皮膚の表面形状が人間の皮膚表面の凹凸を再現した形状である、請求項１記載の人工皮膚。
【請求項３】
前記人工皮膚の表面における、きめの三角形を形成する辺の長さが５０〜１０００μm であり、かつ溝の深さが１０〜２００μm である、請求項２記載の人工皮膚。
【請求項４】
前記人工皮膚の全体の厚さが２mm〜１００mmで、かつ硬度が１５〜１００である請求項１〜３のいずれかに記載の人工皮膚。
【請求項５】
前記人工皮膚の皮膜に含まれるウレタン系高分子が一液型のウレタン系高分子であり、かつ擬似肉質部分のウレタン系高分子が二液型のウレタン系高分子である、請求項１〜４のいずれかに記載の人工皮膚。
【請求項６】
前記人工皮膚の皮膜の厚さが１０〜１００μm である、請求項１〜５のいずれかに記載の人工皮膚。
【請求項７】
人間の皮膚表面からレプリカしたシリコーン型上に、ウレタン系高分子を主成分とする皮膜形成成分を薄層してシリコーン型上に皮膜を形成させ、さらにその上にウレタン系高分子を主成分とする擬似肉質部形成成分を重層する、請求項２〜６のいずれかに記載の人工皮膚の製造方法。
【発明の詳細な説明】
【０００１】
【発明の属する技術分野】
本発明は、人工皮膚に関する技術分野の発明である。より詳細には、皮膜と擬似肉質部を有し、かつ「きめ」等，その表面が人間等の生物の皮膚の表面に認められる凹凸が忠実に再現され、さらにその物理的特性も生物の皮膚に類似した人工皮膚に関する発明である。この人工皮膚は、例えばメーキャップ化粧料を使用した場合の効果を、人体を用いたパネルテストなしに容易に把握、評価することが可能である。また、直接人体に施すことが不可能な測定機器に対して用いることにより、例えばメーキャップ化粧料等を使用した場合の、化粧肌の微細な表面状態を容易に把握、評価することが可能である。
【０００２】
【従来の技術】
通常は、ファンデーション等のメーキャップ化粧料の化粧効果を把握して評価するためには、実際に人の顔にそのメーキャップ化粧料を塗布するパネルテストが行われている。
しかしながら、確度の高い評価を得るためには、できる限り常に同じパネルで評価することが望ましいが、現実には非常に困難である。また、同一のパネルであっても、常に肌状態が一定というわけではなく、これも結果においてばらつきが生じる一因となっている。
【０００３】
このような理由から、上記パネルテストに参加するパネル数は、少なくとも１０人は必要であり、必ずしも効率的ではない。
また、近年においては、メーキャップ化粧料を用いた際の評価として、さらに微細な視点から評価をすることが必要になりつつあるが、この微細な視点から評価するための機器の中には、人体をそのまま用いることには馴染まない機器も数多く存在する。
上記のような理由から、メーキャップ化粧料を用いた際の評価を的確に行うことが可能な人工皮膚が提供されることが望まれているが、現在提供されている人工皮膚は、その性能という点において十分とはいえない。
【０００４】
例えば、メーキャップ化粧料を合成皮革に塗布して評価することが試みられているが、この合成皮革の性質は実際の皮膚とはかなり異なっており、思わしい結果をえることが困難であった。
また、より好ましい人工皮膚の提供を目指して、例えばウレタン系高分子製のメーキャップ化粧料の評価に用いる人工皮膚も開発されているが、その表面はエンボス加工がなされて皮膚の表面とは大きく異なっており、所望するメーキャップ化粧料の正確な評価を下すまでには至っていない。さらに、歯科用にも用いられるアルギン酸カルシウムレプリカを用い、反転させて提供される人工皮膚も作出されているが、これも皮膚の表面構造を十分に反映しているとは言い難かった。
【０００５】
【発明が解決しようとする課題】
そこで、本発明が解決すべき課題は、上記のような欠点が認められない、その物性が現実の人間の皮膚に近く、メーキャップ化粧料の評価を直接的に行うことが可能な人工皮膚を提供することである。
【０００６】
【課題を解決するための手段】
本発明者は、この課題の解決に向けて鋭意検討を行った。その結果、皮膚の表面状態をレプリカするレプリカ素材をシリコーンとし、さらに人工皮膚の表面を形成するウレタン系高分子を主成分とする皮膜と、ウレタン系高分子を主成分として人工皮膚の内部を形成する擬似肉質部とを積層した、重層構造とした人工皮膚は、化粧料を塗布した場合のつきが皮膚に塗布した場合に酷似しており、化粧料の評価において非常に優れていることを見出した。また、人工皮膚の内部反射を示すパラメーター（Ｌ値：後述する）が、人工皮膚の人間の皮膚に対する近似性を示す優れたパラメーターであることを見出し、本発明を完成した。
【０００７】
すなわち、本発明は、下記の条件（１）〜（３）に従う、人工皮膚を提供するものである。
（１）人工皮膚の表面を形成するウレタン系高分子を主成分とする、内部に着色剤層を伴わない皮膜と、ウレタン系高分子を主成分として人工皮膚の内部を形成する、人間の皮膚に似せた色彩を有する擬似肉質部分とが積層されてなる。
（２）人工皮膚の内部反射が、光ファイバーによるキセノンランプ光の半径３．９mmのリング状の照射部と、当該リングの中心に位置する半径１．０mmの受光部からなるアタッチメントを有する測定機において、測定前に、厚さ４mmの半透明アクリル製の板の下に標準白色版をおいたもの（１００％）とブラックボックス（０％）にて校正を行った後、前記アタッチメントを人工皮膚に接触させて、前記照射部よる光照射を行った際に前記受光部にて受けた光をＬａｂ値に直して得られるＬ値（明度項）として、４０〜９０の範囲内に相当する。
（３）肌色着色用顔料を、上記疑似肉質部分の重量に対して、概ね０．１〜１．０重量％の範囲にて配合する。
【０００８】
そして、上述したように、本発明の人工皮膚においては、その表面形状が人間の皮膚表面の凹凸を再現した形状であることが好適である。
【００１１】
なお、本発明において、人工皮膚の硬度は、測定する人工皮膚の厚さを１．５cmとし、不動化学工業製のレオメーターで５．６mmのアタッチメントを付け、スピード２cm／秒で１mmの深さまで人工皮膚の表面を押圧したときの応力（gW）を意味する。
【００１６】
また、本発明は、人間の皮膚表面からレプリカしたシリコーン型上に、ウレタン系高分子を主成分とする皮膜形成成分を薄層してシリコーン型上に皮膜を形成させ、さらにその上にウレタン系高分子を主成分とする擬似肉質部形成成分を重層する、上記人工皮膚の製造方法を提供する発明でもある。
【００１９】
【発明の実施の形態】
以下、本発明に関わる人工皮膚（以下、本発明人工皮膚という）の実施の形態を説明する。上述のごとく、本発明人工皮膚は、人工皮膚の表面を形成するウレタン系高分子を主成分とする皮膜と、ウレタン系高分子（以下、特に断わらない限り「ウレタン」という）を主成分として人工皮膚の内部を形成する、人間の皮膚に似せた色彩を有する擬似肉質部とを積層してなり、かつその表面形状が人間の皮膚表面の凹凸を再現した形状の人工皮膚である。
【００２０】
本発明人工皮膚は、例えば人間の皮膚表面からレプリカしたシリコーン型上に、ウレタンを主成分とする皮膜形成成分を薄層してシリコーン型上に皮膜を形成させ、さらにその上にウレタンを主成分とする擬似肉質部形成成分を重層することにより製造することができる。
【００２１】
なお、シリコーンレプリカから石膏等によって反転させた像から、さらにシリコーン型を作成して、これをレプリカ型として用いてもよい。かかる場合、最初に転写するシリコーンレプリカを薄く作った場合には、それを平板に張り付ければ多少ゆがみが皮膚と異なるが、製造された人工皮膚を評価するときには、平坦なので測定しやすいという面を有する。その一方、肌の湾曲も含めて、本発明人工皮膚において再現するには、３mm〜１０mm程度の厚さのレプリカを用いて本発明人工皮膚を製造するのが好ましい。
【００２２】
シリコーンのレプリカ型は、通常レプリカ型を形成する際に用いられるシリコーンレプリカ剤を用いて作出することができる。具体的な商品としては、例えば「SILFLO」として知られているシリコーンレプリカ剤を用いることができる。
このシリコーンレプリカ剤を用いて、直接皮膚をレプリカして、所望するシリコーン型を作出することができる。
【００２３】
このシリコーン型上に薄層する皮膜形成成分の主成分であるウレタンは、乾式用ウレタン、すなわち一液型ウレタン又は二液型ウレタンを用いることが可能であり、湿式型ウレタンやエマルジョン型，乾式発泡型等の特殊型ウレタンは除外される。この皮膜形成成分の主成分として用いるウレタンとしては、特に一液型のウレタンを用いることが好ましい。すなわち、二液型のウレタンは、二液反応の際に残存する未反応のポリオールが滲出するおそれがあり、特に皮膜の素材としては好ましくない。一液型のウレタンであれば、ポリオールはすでに完全に反応しているので、このような滲出のおそれがなく好ましい。
【００２４】
本発明においては、一液型のウレタンとして、ラッカー型，湿気硬化型，ブロックイソシアネート硬化型のいずれの型のものも用いることができる。この一液型ウレタン高分子は、溶剤、具体的にはメチルエチルケトン，酢酸エチル，ジオキサン，トルエン，イソプロピルアルコール，ジメチルホルムアミド，テトラヒドロフラン等を必要に応じて適宜組み合わせた有機溶剤中に溶解して用いることができる。
【００２５】
この皮膜形成成分としては、ウレタンの他に必要に応じて、発泡剤，界面活性剤，難燃剤，充填剤，可塑剤，安定剤，離型剤，触媒等の成分を加えて用いることができる。
シリコーン型上における、この皮膜形成成分の薄層方法としては、特に限定されず、例えば刷毛やスプレーにより薄層することができる。
【００２６】
型上に形成されるべき皮膜の厚さは、１０〜１００μm であることが好ましい。この膜厚が１０μm 以下では、皮膜に十分な強度が得られず好ましくなく、１００μm を超えてしまうと、皮膜表面の柔軟性が欠如して大きくしわになってしまう故好ましくない。かかるウレタン皮膜の膜厚は、薄層する皮膜形成成分の量を適宜調整することや，成膜操作の回数を調整することにより選択することができる。
【００２７】
このようにして、シリコーン型上に薄層したウレタンを主成分とする皮膜の上に、人工皮膚の内部を形成するべきウレタンを主成分とする擬似肉質形成成分を積層する。
【００２８】
この擬似肉質形成成分の主成分であるウレタンとしては、上記乾式用ウレタン、さらには特殊型ウレタンのうち乾式発泡型のウレタンを用いることができる。湿式用ウレタンや乾式発泡型以外の特殊型ウレタンは除外される。
【００２９】
ここで用いられるウレタンは、上記と同様に一液型のウレタンを用いることが可能であるが、一液型のウレタンは、擬似肉質として用いるには硬度が高すぎることが多い故、二液型のウレタンを用いることも大きな不利益なしに可能である。
【００３０】
この二液型のウレタンは、イソシアネートとポリオールを主反応させて形成されるウレタンである。イソシアネートとしては、例えばポリメリックＭＤＩ、ピトリレンジイソシアネートＴＯＤＩやジフェニルメタンジイソシアネートＭＤＩ、ジアニシジンイソシアネートＤＡＤＬ、パラフェニレンジイソソアネートＰＰＤＩ等が挙げられる。これらのイソシアネートにおいては、芳香族タイプよりも脂肪族タイプのイソシアネートを選択する方が、作出されるウレタンの黄変が少ないという点において好ましい。
【００３１】
また、ポリオールとしては、例えばポリプロピレングリコールＰＰＧ、ポリテトラメチレンエーテルグリコールＰＴＭＧ、ポリマーポリオール等のポリエーテル系；ポリ炭酸エステル、アジペート系ポリオール、ポリカプロラクトン系ポリオール、ポリカーボネートポリオール等のエステル系；その他ポリブタジエンポリオール、アクリルポリオール等が挙げられる。なお、これらのポリオールの中でエステル系ポリオールとエーテル系ポリオールとでは、作出される二液型ウレタンの黄変が起こりにくいという点において、エステル系ポリオールを選択することが好ましい。
【００３２】
このウレタンの形成に際しては、上記のイソシアネートとポリオールの他に、必要に応じて発泡剤、界面活性剤、難燃剤、充填剤、可塑剤、安定剤、離型剤、触媒、マイカ，タルク，ナイロン，ＰＭＭＡ，シリカ等の粉末成分等の添加剤を適宜選択して用いることができる。
【００３３】
この擬似肉質形成成分を、例えば上記のようにシリコーン型上に薄層させた皮膜上に、場合によってはウレタン形成反応をさせつつ適当量流し込んで、固化させることにより、所望する本発明人工皮膚を得ることができる。
【００３４】
皮膚からレプリカを作成するときの素材としては特に制約はないがキメを忠実に再現するためにはシリコーンレプリカが望ましい。歯科医療用のアルギン酸系レプリカではキメの再現性が劣る。
【００３５】
人工皮膚全体として、本発明人工皮膚の厚さは、２〜１００mmであることが好ましい。２mm未満の厚さであると、人工皮膚全体として、現実の皮膚に近い十分な弾力性を得ることが困難であり好ましくない。逆に１００mmを超えると、種々の測定機器を用いることがサイズ的に困難になり好ましくない。
【００３６】
また、人工皮膚全体としての硬度は、上記測定基準において１５〜１００であることが好ましい。この硬度が１５未満であると、人工皮膚全体としての弾性が認められなくなり、皮膜部分においてしわが形成される傾向が強くなり好ましくなく、１００を超えると実際の皮膚に比べて過度に硬すぎて、柔軟性が認められなくなり、化粧品試験のモデルとしての許容範囲を逸脱してしまう。
【００３７】
この硬度は、主に本発明人工皮膚の擬似肉質部を構成するウレタンの硬度に依存する。よって、必要に応じてこの擬似肉質部を構成するウレタンを適宜選択することによって、所望する硬度の本発明人工皮膚が提供され得る。例えば、擬似肉質部を構成するウレタンとして、二液型のウレタンを用いる場合には、反応させるポリオールの量を多くすることにより、作出されるウレタンの柔軟性をより付与することが可能であるが、余り多くのポリオールを添加すると、未反応のポリオールが滲出することになり好ましくない。しかしながら、そのポリオール量が過剰でない限り、この擬似肉質部において滲出するポリオールは、皮膜によりブロックされてしまうので大きな問題とはならない。
【００３８】
本発明人工皮膚は、その色彩においても、似せる対象となる人間の皮膚に近似していることが好ましい。具体的に、このような色彩は、通常擬似肉質部の着色により表現され、所望する色彩に着色した擬似肉質形成成分を、本発明人工皮膚の製造工程において用いることにより、本発明人工皮膚に所望する色彩や透明感を付与することができる。
【００３９】
この擬似肉質形成成分を着色する場合には、例えば有機又は無機の着色料を用いることができる。肌色に着色する場合には通常酸化鉄や酸化チタン顔料が用いられる。この際、シリコーンや脂肪酸又はチタネート系の表面処理剤等で、着色料を処理して、例えばこれらの着色料の擬似肉質形成成分における分散性を向上させることも可能である。
【００４０】
なお、上記の着色にあたっては、例えば二剤型ウレタンを擬似肉質形成成分として用いる場合には、着色剤をポリオールに予め添加混合してから、イソシアネートと混合して反応させることにより、所望の色彩に着色されたウレタンを作出することが好ましい。
【００４１】
また、全く着色を施さない本発明人工皮膚は、その外見においては、実際の皮膚とは異なるものの、例えば化粧料の「つき」の度合いを試験する場合には、この化粧料を塗布した部分が一目で分かるという利点を有している。また、ファンデーションにおける顔料を検出する場合においては、人工皮膚の着色成分中の顔料成分の存在がノイズとなってしまい好ましくない場合も想定されるが、無着色の場合にはこのような懸念は生じないので好ましい。
【００４２】
本発明人工皮膚においは、皮膜と擬似肉質部との間に、皮膚内部構造、例えばシミ，アザ，血管等を模した着色及び／又は構造を介在させることにより、あたかもこれらの皮膚内部構造を伴うようなものにすることが可能である。
【００４３】
このような皮膚内部構造を伴う本発明人工皮膚は、生物の皮膚表面からレプリカしたシリコーン型上に、ウレタンを主成分とする皮膜形成成分を薄層してシリコーン型上に皮膜を形成させ、さらにその上にウレタンを主成分とする、生物の皮膚に似せて着色した擬似肉質部形成成分を重層することにより製造することができる。
【００４４】
このようにして製造される本発明人工皮膚は、従来から提供されている人工皮膚に比べて、その表面の凹凸が現実の皮膚に極めて近似している。
具体的には、人間の皮膚を模倣する場合、本発明人工皮膚表面における、きめの三角形を形成する辺の長さが５０〜１０００μm であり、かつ溝の深さが１０〜２００μm の範囲であり、現実の人間の皮膚表面の凹凸状態に酷似している。
【００４５】
なお、本発明人工皮膚は、上述したような工程を経て製造され得るが、他の手段、例えばシリコーン皮膜の上から、例えばエッチング工作機で所望する形状の皮膚の微細形状を反映したエッチングを行って、シリコーン型を作成し、このシリコーン型を、上述の工程におけるシリコーンレプリカとして用いることによっても製造することが可能である。
【００４６】
また、本発明は、その表面形状が人間の皮膚表面の凹凸を再現した形状である人工皮膚のみならず、人工皮膚の表面を形成するウレタンを主成分とする皮膜と、ウレタンを主成分として人工皮膚の内部を形成する擬似肉質部とを積層してなり、かつそのＬ値が４０〜９０である人工皮膚をも提供する。
【００４７】
このような態様の本発明人工皮膚は、上記のレプリカ工程を経ずに、例えば一液型ウレタン等を用いて製造した皮膜上に、二液型ウレタン等を主成分とする擬似肉質部成分を重層することにより製造することができる。
【００４８】
【実施例】
以下、本発明を実施例により、さらに具体的に説明するが、この実施例により、本発明の技術的範囲が限定されるものではない。なお、本実施例において、配合量は特に断わらない限り、配合される対象の全重量に対する重量％である。
【００４９】
〔実施例１〕  本発明人工皮膚の製造（１）
石鹸で２回洗顔した２５才の女性パネルの顔に、わずかにローションを塗って皮膚を調えた。次いで、市販のシリコーンレプリカ剤「SILFLO」により、この女性パネルの頬のレプリカを作成した（レプリカの作り方は，このシリコーン剤のマニュアルに従った）。なお、皮膚の形状を保つために、シリコーンレプリカの厚さが５mmになるようにした。このレプリカを型にして、これに１液型のコーティング用ウレタン〔ＭＥ−８８ＮＦＬＰ :大日精化工業（株）製〕を溶剤（メチルエチルケトン：ジメチルホルムアミド：トルエン＝３５：３５：３０）で２倍に希釈し、これを刷毛でレプリカ表面に塗布し、成膜後、さらにもう一度塗布して、７０℃で２分及び１００℃で３分のキュアリングを行って成膜した。
【００５０】
その後、２液型ウレタン〔大日精化工業（株）製の，脂肪族タイプのイソチアネートとエーテル系のポリオールを反応させることにより生成する二液型ウレタン〕を混合時に皮膚の色に似せて着色した後、これを、成膜したレプリカ上の皮膜上に、脱気・乾燥下流し込み、６０℃で１時間硬化させた後、型から剥がし本発明人工皮膚を得た（実施例１）。
【００５１】
この際、上記の二液型ウレタンの製造過程において、ポリオールの添加量を調節することによって、種々の硬度の人工皮膚を製造した。
すなわち、上記硬度基準で、１０（実施例１Ａ），１５（実施例１Ｂ），３０（同１Ｃ），６０（同１Ｄ），９０（同１Ｅ），１００（同１Ｆ）及び１２０（同１Ｇ）の人工皮膚を製造した。これらの人工皮膚のうち、硬度が１５〜１００の実施例１Ｂ〜１Ｆの人工皮膚は、それぞれ実際の皮膚にその触感が近い物であった、同硬度が１０の人工皮膚（比較例１Ａ）はフニャフニャしているうえに表面にシワが認められた。また、同硬度が１２０の人工皮膚（比較例１Ｂ）は、硬すぎてその触感が実際の皮膚とかけ離れていた。
【００５２】
また、上記の硬度が６０の本発明人工皮膚の製造する際の着色工程において、擬似肉質部を形成する二液型ウレタンにおける肌色の着色顔料の添加量を調整した。すなわち、この着色顔料の添加量を、０．２％（実施例１ａ），０．５％（同１ｂ），１．０％（同１ｃ），３．０％（同１ｄ），６．０％（同１ｅ）に調整した、本発明人工皮膚を製造した（補正により、実施例１ｄと１ｅは、比較例となった）。
【００５３】
〔実施例２〕本発明人工皮膚の製造（２）
実施例１ｂの本発明人工皮膚の製造工程において、一液型ウレタンとして、ＭＥ−８８ＮＦＬＰに代えて、大日精化工業（株）製のＮＥ−３０２ＨＶを用いて製造した本発明人工皮膚を、実施例２の本発明人工皮膚とした〔ただし、溶剤はイソプロピルアルコール：トルエン＝５０：５０であり、キュアリングは，７０℃で２分及び１２０℃で３分行った〕
【００５４】
〔実施例３〕  本発明人工皮膚の製造（３）
実施例２で得られたシリコーンレプリカに対して、さらに石膏で型どりを行い、この石膏型表面に再びシリコーンレプリカで型を起こして、実施例２と同じ溶媒に希釈した一液型ウレタンをウレタン用のスプレーガンでシリコーンレプリカ上に吹き付け塗装を行った。溶剤が乾燥したらさらに吹き付けを行い、製膜させた。同様にして５回吹き付けを行い、製膜後肌色に着色した二液型ウレタン（実施例２と同様）を流し込み、６０℃で１時間硬化させた後、さらに１２０℃で３分処理して離型し、本発明人工皮膚を得た（実施例３）。
【００５５】
〔実施例４〕  本発明人工皮膚の製造（３）
実施例２の本発明人工皮膚の製造工程において、シリコーンレプリカをとる際に、このレプリカの厚さが約２mmになる程度の量のレプリカ剤を用い、皮膚上に塗布後、硬化する前に５×５cmのスライドガラスで、この皮膚に塗布したレプリカ剤の表層部から軽く押し付け、そのまま硬化させた。このようにして作成したレプリカを、その表面が平坦なガラス上に平らに静置した。
【００５６】
次に、このレプリカに対して、流し込む二液型ウレタンの量を、人工皮膚の全体の厚さが５mmになるように調整して、実施例２と同様にして、平板状の本発明人工皮膚（実施例４）を得た。
この実施例４の人工皮膚は、扁平であるけれども、人間の皮膚の表面の凹凸が忠実に反映していた〔下記の、ＳＥＭ，ハイパーマイクロスコープ及び表面形状測定顕微鏡（ＶＦ−７５００、以下同様である）での観察による〕。
【００５７】
なお、実施例２と同様の方法で、シリコーンレプリカに代えて、アルギン酸系レプリカを用い作成し、このアルギン酸系レプリカに対して、さらに石膏で型どりを行い、この石膏型表面に再びシリコーンレプリカで型を起こして、実施例２と同様の方法で吹き付け回数を５回行い、皮膜を乾燥させた後、この皮膜上から二液型のウレタンを重層して、人工皮膚を得た。
しかしながら、この人工皮膚は人間の皮膚の表面の凹凸とは、掛け離れた表面形状であった（下記の、ＳＥＭ，ハイパーマイクロスコープ及び表面形状測定顕微鏡での観察による）。
【００５８】
〔試験例〕
１．皮膚のキメの再現性についての試験
人工皮膚における皮膚のキメの再現性の評価は、ＳＥＭ観察により行った。
すなわち、以下に示す評点を指標として、人工皮膚における皮膚のキメの再現性を評価した。
【００５９】
＜評価＞
◎：非常に忠実に皮膚のキメが再現されている。
○：ある程度皮膚のキメが再現されている。
×：全く皮膚のキメが再現されていない。
この試験を実施例２と実施例３の本発明人工皮膚について行ったところ、両者とも評価は「◎」であった。
【００６０】
また、これらの実施例の本発明人工皮膚の表面の「きめ」の三角形を形成する辺の長さを、ハイパーマイクロスコープＨＶ−６２００（キーエンス社製）で解析したところ、２００〜５００μm であり、溝の深さを同じくキーエンス社製の表面形状測定顕微鏡で解析したところ１０〜４０μm であった。
【００６１】
さらに、実施例２の本発明人工皮膚の表面状態をＳＥＭ観察した結果を、参考写真に表す（参考写真１：レプリカを取った人間の頬の皮膚の表面の写真，参考写真２：実施例２の本発明人工皮膚の表面の写真，参考写真３：牛革製のグローブの表面の写真，参考写真４：エンボス加工を施した合成皮革の表面の写真）である。
これらの写真により、実施例２の本発明人工皮膚の表面は、レプリカした皮膚の表面の凹凸を忠実に反映していることが明確にわかる。
【００６２】
２．人工皮膚の内部反射についての試験
人工皮膚の内部反射は、光ファイバーによるキセノンランプ光の半径３．９mmのリング状の照射部と、当該リングの中心に位置する半径１．０mmの受光部からなるアタッチメントを有する測定機において、測定前に、厚さ４mmの半透明アクリル製の板の下に標準白色版をおいたもの（１００％）とブラックボックス（０％）にて校正を行った後、前記アタッチメントを人工皮膚に接触させて、前記照射部よる光照射を行った際に前記受光部にて受けた光をＬａｂ値に直して得られるＬ値（明度項）で評価した。
【００６３】
人間の皮膚においては、このＬ値は４０〜９０であることが望ましく、本発明人工皮膚のＬ値も、この４０〜９０の範囲内であることが好ましい。Ｌ値が大きければ光の内部反射の度合いが大きいことを意味する。上記のＬ値の領域を逸脱する場合は、過度に透明であったり、過度に不透明である等、通常の人間の皮膚の透明感とは掛け離れてしまう。
【００６４】
この試験を実施例１ａ〜１ｅの本発明人工皮膚において行った。
その結果、実施例１ａの人工皮膚のＬ値は７５、１ｂは７６、１ｃは６０、１ｄは１６、１ｅは０であった。
【００６５】
この結果より、通常の肌色着色用顔料の場合、本発明人工皮膚における疑似肉質部分の重量の概ね０．１〜１．０％の範囲で配合することで、人間の肌と同様の内部反射能を有する人工皮膚が提供され得ることが判明した（着色用顔料を同０．１％添加した場合のＬ値は７６であった）。
【００６６】
３．接触角の測定試験
接触角の測定は、測定対象を中性洗剤で２回洗浄後、これをイオン交換水で洗浄して、室温で１５分間乾燥させてから行った。
接触角は、自動接触角計ＣＡ−Ｚ型（協和界面科学社製）を用いて測定した。
なお、接触角は、大きい程撥水性が大きいことを意味する。
【００６７】
測定対象は、人間の皮膚，実施例２の本発明人工皮膚，シリコーンレプリカ及び合成皮革の順で行った。
結果を第１表に示す。第１表中「皮脂塗布」とあるのは、上記洗浄箇所に皮脂（鼻の油）を付着させたことを意味し、「不可」とは測定対象の表面に撥水性が殆ど認められず接触角を測定することができなかったことを意味する。
【００６８】
【表１】
0003829001.tif 000002
この第１表により、本発明人工皮膚の濡れ特性は、皮膚にかなり近似していることが判明した。
【００６９】
４．化粧品の塗り特性の試験
▲１▼実施例２の本発明人工皮膚上に、市販のパウダリーファンデーションを塗布した状態をＳＥＭ観察した。
その結果を表した電子顕微鏡写真を、第１図及び第２図（第２図は，第１図の拡大写真である）に示す。
これらの図において、塗布したパウダリーファンデーションが、「きめ」の間に凝集し、さらに一部が粉浮きしていることが示されている。
この表面状態は、人間の皮膚にパウダリーファンデーションを塗布した場合の「やや粉っぽい使用感」が感じられる原因として指摘されている事項を如実に表している。
【００７０】
▲２▼実施例２の本発明人工皮膚上に、市販のＷ／Ｏ乳化型ファンデーションを塗布した状態を、ＳＥＭ観察した。
その結果を表した電子顕微鏡写真を、第３図及び第４図（第４図は，第３図の拡大写真である）に示す。
これらの図において、塗布したＷ／Ｏ乳化型ファンデーションには、上記パウダリーファンデーションの場合のような粉浮きが認められず、粉末成分が油の中に、いわばスラリー状態で入っていることが示されている。
この表面状態は、人間の皮膚にＷ／Ｏ乳化型ファンデーションを塗布した場合の「しっとりとした使用感触が認められるが、仕上がりが油っぽい」原因として指摘されている事項を如実に表している。
【００７１】
▲３▼実施例２の本発明人工皮膚上に、ひまし油型の日焼け止め化粧料〔ひまし油９０％及び０．０２μm の微粒子酸化チタン１０％を，ローラーで混練したもの〕を塗布して、その表面状態をハイパービデオマイクロスコープで観察した。
その結果を表した顕微鏡写真を、第５図・参考写真１（１００倍）及び第６図・参考写真２（５００倍）に示す。
これらの図面において、日焼け止め化粧料が「皮溝部分」に流れ込み、通常の人間の皮膚において認めれるのと同様の現象が起きていることが判明した。
【００７２】
▲４▼実施例２の本発明人工皮膚上に、皮膜型の日焼け止め化粧料〔シリコーン樹脂５％，揮発性油分４３％，０．０２μm の微粒子酸化チタン１０％，スクワランを１０％，乳化剤２％及びイオン交換水３０％を，ローラーで混練したもの〕を塗布して、その表面状態をハイパービデオマイクロスコープで観察した。
その結果を表した顕微鏡写真を、第７図・参考写真３（１００倍）及び第８図・参考写真４（５００倍）に示す。
これらの図面において、日焼け止め化粧料が「皮溝部分」のみならず、「皮丘」全体に皮膜が形成され、通常の人間の皮膚において認めれるのと同様の現象が起きていることが判明した。
【００７３】
▲５▼乾性肌と脂性肌との皮膚の表面状態の差異が、本発明人工皮膚においても反映され得るか否かを検討するために、乾性肌のパネルと脂性肌のパネル双方からレプリカを取って、実施例２と同様の工程で本発明人工皮膚を製造して、それぞれのパネルの皮膚と、その表面状態をハイパービデオマイクロスコープで検討した（第９図・参考写真５は，乾性肌についての結果を表す顕微鏡写真であり、第１０図・参考写真６は，脂性肌についての結果を表す顕微鏡写真である：これらの顕微鏡写真において，左上の顕微鏡像は皮膚を１００倍に拡大した顕微鏡像であり，右上の顕微鏡像は人工皮膚を１００倍に拡大した顕微鏡像であり，左下の顕微鏡像は皮膚を５００倍に拡大した顕微鏡像であり，右下の顕微鏡像は人工皮膚を５００倍に拡大した顕微鏡像である）。
その結果、乾性肌と脂性肌との皮膚の表面状態の差異（脂性肌の方がキメが荒い）が、本発明人工皮膚においても反映されていることが判明した。
【００７４】
▲６▼レプリカを取る対象のパネルを１０〜６０歳の各年齢（１０歳毎）に設定して、実施例２と同様の工程で本発明人工皮膚を製造して、それぞれそのパネルの皮膚と、その表面状態をハイパービデオマイクロスコープで比較した。
その結果、加齢によって生じる皮膚表面の差異が、本発明人工皮膚においてもそのまま反映されていることが明らかになった。
これらの結果により、本発明人工皮膚に化粧料を塗布した場合に、ほぼ人間の皮膚と同様の現象が認められ、本発明人工皮膚が、化粧料の評価をする場合に極めて有用なことが判明した。
【００７５】
【発明の効果】
本発明により、その物性が現実の人間等の生物の皮膚に近く、メーキャップ化粧料の評価を直接的に行うことが可能な人工皮膚が提供される。
【図面の簡単な説明】
【図１】人工皮膚上にパウダリーファンデーションを塗布した状態を表す電子顕微鏡写真である。
【図２】人工皮膚上にパウダリーファンデーションを塗布した状態を表す、より拡大倍率が高い電子顕微鏡写真である。
【図３】人工皮膚上にＷ／Ｏ乳化型ファンデーションを塗布した状態を表す電子顕微鏡写真である。
【図４】人工皮膚上にＷ／Ｏ乳化型ファンデーションを塗布した状態を表す、より拡大倍率が高い電子顕微鏡写真である。
【図５】人工皮膚上に、ひまし油型の日焼け止め化粧料を塗布した状態を表す、拡大倍率が１００倍の顕微鏡写真である。
【図６】人工皮膚上に、ひまし油型の日焼け止め化粧料を塗布した状態を表す、拡大倍率が５００倍の顕微鏡写真である。
【図７】人工皮膚上に、皮膜型の日焼け止め化粧料を塗布した状態を表す、拡大倍率が１００倍の顕微鏡写真である。
【図８】人工皮膚上に、皮膜型の日焼け止め化粧料を塗布した状態を表す、拡大倍率が５００倍の顕微鏡写真である。
【図９】乾性肌の皮膚についての人工皮膚の有用性示す顕微鏡写真である。
【図１０】脂性肌の皮膚についての人工皮膚の有用性示す顕微鏡写真である。
【図１】
0003829001.tif 000003
【図２】
0003829001.tif 000004
【図３】
0003829001.tif 000005
【図４】
0003829001.tif 000006
【図５】
0003829001.tif 000007
【図６】
0003829001.tif 000008
【図７】
0003829001.tif 000009
【図８】
0003829001.tif 000010
【図９】
0003829001.tif 000011
【図１０】
0003829001.tif 000012